(57)【要約】【課題】  迅速、簡便かつ安価に、再現性よく、高い回収率を維持しながら、カルボニル化合物、特にアルデヒド類を効率よく捕集し、分析に供することのできるカルボニル化合物捕集用カラムを提供する。【解決手段】  数平均直径が０．５μｍ以上２５μｍ以下の範囲のスルーポアと数平均直径が２ｎｍ以上５０ｎｍ以下の範囲のメソポアとを有する２重細孔構造からなり、ＤＮＰＨ（２，４−ジニトロフェニルヒドラジン）で表面がコーティングされた無機系充填剤が少なくとも充填されてなることを特徴とするカルボニル化合物捕集用カラム。【選択図】  図１
2006314955.tif 000002
【特許請求の範囲】
【請求項１】
数平均直径が０．５μｍ以上２５μｍ以下の範囲であるスルーポアと数平均直径が２ｎｍ以上５０ｎｍ以下の範囲であるメソポアとを有する２重細孔構造からなり、ＤＮＰＨ（２，４−ジニトロフェニルヒドラジン）で表面がコーティングされた無機系充填剤が充填されてなることを特徴とするカルボニル化合物捕集用カラム。
【請求項２】
前記無機系充填剤の体積に占める前記スルーポアの細孔容積の割合が３０％以上９０％以下の範囲であることを特徴とする請求項１に記載のカルボニル化合物捕集用カラム。
【請求項３】
前記無機系充填剤がシリカを主成分として形成されたものであることを特徴とする請求項１または２に記載のカルボニル化合物捕集用カラム。
【請求項４】
前記無機系充填剤が粒子状であり、その数平均粒子径が１０μｍ以上１０００μｍ以下の範囲であり、かつＢＥＴ法による比表面積が５０ｍ２／ｇ以上であることを特徴とする請求項１ないし請求項３のいずれかに記載のカルボニル化合物捕集用カラム。
【請求項５】
前記カルボニル化合物が、アルデヒド類またはケトン類であることを特徴とする請求項１ないし請求項４のいずれかに記載のカルボニル化合物捕集用カラム。
【請求項６】
前記アルデヒド類またはケトン類が、ホルムアルデヒド、アセトアルデヒド、プロピオンアルデヒド、ブチルアルデヒド、クロトンアルデヒド、ベンズアルデヒド、ｐ−トルアルデヒドであることを特徴とする請求項５に記載のカルボニル化合物捕集用カラム。
【請求項７】
カルボニル化合物および共存物質が含有された分析試料を、請求項１ないし請求項６のいずれかに記載のカルボニル化合物捕集用カラムに流通させて前記カルボニル化合物を前記無機系充填剤に吸着させた後、前記カルボニル化合物捕集用カラムに溶離液を流通させて前記カルボニル化合物を流出させることを特徴とするカルボニル化合物の分取方法。
【請求項８】
前記カルボニル化合物が、アルデヒド類またはケトン類であることを特徴とする請求項７に記載のカルボニル化合物の分取方法。
【請求項９】
前記アルデヒド類またはケトン類が、ホルムアルデヒド、アセトアルデヒド、プロピオンアルデヒド、ブチルアルデヒド、クロトンアルデヒド、ベンズアルデヒド、ｐ−トルアルデヒドであることを特徴とする請求項８に記載のカルボニル化合物の分取方法。
【請求項１０】
数平均直径が０．５μｍ以上２５μｍ以下の範囲であるスルーポアと数平均直径が２ｎｍ以上５０ｎｍ以下の範囲であるメソポアとを有する２重細孔構造からなり、ＤＮＰＨ（２，４−ジニトロフェニルヒドラジン）で表面がコーティングされたことを特徴とする無機系充填剤。
【請求項１１】
前記無機系充填剤の体積に占める前記スルーポアの細孔容積の割合が３０％以上９０％以下の範囲であることを特徴とする請求項１０に記載の無機系充填剤。
【請求項１２】
前記無機系充填剤がシリカを主成分として形成されたものであることを特徴とする請求項１０または１１に記載の無機系充填剤。
【請求項１３】
前記無機系充填剤が粒子状であり、その数平均粒子径が１０μｍ以上１０００μｍ以下の範囲であり、かつＢＥＴ法による比表面積が５０ｍ２／ｇ以上であることを特徴とする請求項１０ないし請求項１２のいずれかに記載の無機系充填剤。
【発明の詳細な説明】
【技術分野】
【０００１】
本発明は、カルボニル化合物捕集用カラム関するものであり、特にガス中に微量存在するカルボニル化合物を迅速に捕集するためのカルボニル化合物捕集用カラムに関する。
【背景技術】
【０００２】
近年、種類及び量が著しく増加している化学物質に関して、環境汚染状況の把握は急務であり、環境中の有害化学物質の迅速な測定方法の開発が待たれている。
特に、大気中の有害化学物質については、改正された大気汚染防止法（環境省）で定められているように、特定の有害化学物質を規定し、その環境中の濃度を測定することにより、人体に対して有害な有害化学物質の量を規制しようとしている。また、大気中の揮発性化学物質（ＶＯＣ）については、光化学オキシダントの原因物質となりうることから、排出量の規制が始まるなど、大気中の化学物質を規制あるいは管理する方向にある。
また、近年シックハウス症候群など、化学物質が人体に与える影響について大きく取り上げられるようになってきているが、室内空気中の化学物質濃度が、環境省の定める指針値を大きく下回るにもかかわらずシックハウス症候群の症状を表す人がいるなど、低濃度の化学物質を定量的に測定する方法が望まれている。
【０００３】
これらの化学物質のうち、ホルムアルデヒドなどのアルデヒド類については、排気ガス中、室内空気中、建材からの放散量などを測定する方法が開示されている。
下記非特許文献１には、排ガス中のホルムアルデヒド分析方法が開示されている。この非特許文献１には、（１）４−アミノ−３−ヒドラジノ−５−メルカプト−１，２，４−トリアゾール吸光光度法、（２）２，４−ジニトロフェニルヒドラジン（ＤＮＰＨ）捕集−ガスクロマトグラフ法（吸収瓶捕集）及びＤＮＰＨ捕集−高速液体クロマトグラフ法（吸収瓶捕集）、（３）ＤＮＰＨ捕集−ガスクロマトグラフ法（カートリッジ捕集）及びＤＮＰＨ捕集−高速液体クロマトグラフ法（カートリッジ捕集）の３種類の分析方法について開示されている。これらの方法のうち、操作が簡便で容易な（３）ＤＮＰＨ捕集−高速液体クロマトグラフ法（カートリッジ捕集）が主流の方法として採用されている。
【０００４】
また、下記非特許文献２には、室内空気中のホルムアルデヒドの分析方法について開示されている。この非特許文献２には、非特許文献１に記載されている（３）ＤＮＰＨ捕集−高速液体クロマトグラフ法（カートリッジ捕集）に若干の改良を加えたホルムアルデヒドの測定方法について記載されている。
【０００５】
さらに、非特許文献３には、従来のカルボニル化合物捕集用カートリッジを用いたアルデヒド類の捕集について、定量下限値を下げる試みがなされている。非特許文献３には、ホルムアルデヒドの目標定量下限値である０．０８μｇ／ｍ３を測定可能とするための分析操作方法について開示されている。
【０００６】
他に、下記特許文献１には、ＤＮＰＨ以外のコーティングを行ってカルボニル化合物を捕集する方法について開示してあり、Ｏ−（２，３，４，５，６−ペンタフルオロベンジル）ヒドロキシルアミンなどを用いることによりカルボニル化合物を捕集する方法が開示されている。
【非特許文献１】ＪＩＳ  Ｋ０３０３：２００４  「排ガス中のホルムアルデヒド分析方法」
【非特許文献２】「シックハウス（室内空気汚染）問題に関する検討会  中間報告書−第６回〜第７回のまとめについて」  厚生労働省
【非特許文献３】「アルデヒド類捕集及び誘導体化用カートリッジのブランク値測定方法について（２）ガラス器具の影響」  和光純薬時報  ７３（２），１０（２００５）
【特許文献１】国際公開第００／０２０４１号パンフレット
【発明の開示】
【発明が解決しようとする課題】
【０００７】
室内大気等のガス中のカルボニル化合物を分析する際、ガス中のカルボニル化合物の濃度が低い場合は、カルボニル化合物を濃縮する必要がある。そのためには分析試料を大量に捕集しなければならないが、分析試料を大量に捕集しようとするには、捕集時間を長くするか、捕集速度を高くする必要がある。収集時間を長くすることは、収集のための手間が多くなることになる。このため、捕集速度を高くする検討が行われている。
本発明者らは、シリカの持つ高い吸着・脱着能力を維持しつつ、分析試料を高流速で流通させた時にかかる圧力を比較的低く抑えるカルボニル化合物捕集用カラムの実現を鋭意検討してきたが、小粒子径の充填剤粉末をそのまま、またはこの小粒子径の充填剤粉末を圧縮させて粒子間の隙間を狭くした状態でカラムに詰めて用いている限り、上述の目的を達するのは極めて困難であると判断された。
また、ホルムアルデヒドに代表されるカルボニル化合物は、通常のシリカ系充填剤には吸着されにくいという問題点があり、当該充填剤の細孔径や粒子径を調整してもカルボニル化合物を捕集することは極めて困難であった。
【０００８】
本発明はかかる状況に鑑みてなされたものであり、上述の従来技術の欠点を解消することが可能なカルボニル化合物捕集用カラムおよびこのカルボニル化合物捕集用カラムを用いたカルボニル化合物の回収方法を提供することを目的とする。すなわち、本発明の目的は、簡便且つ安価に、再現性よく、高い回収率を維持しながら、分析に供する被分析試料の前処理時間の短縮を実施するためのカルボニル化合物捕集用カラムを提供することにある。また、本発明の目的は、簡便かつ安価に、再現性よく、高い回収率を維持しながら、対象となる物質を迅速に精製し、分析に供する試料の前処理時間を短縮する方法を提供することにある。
【課題を解決するための手段】
【０００９】
本発明は以下の手段を提供する。すなわち、
（１）数平均直径が０．５μｍ以上２５μｍ以下の範囲であるスルーポアと数平均直径が２ｎｍ以上５０ｎｍ以下の範囲であるメソポアとを有する２重細孔構造からなり、ＤＮＰＨ（２，４−ジニトロフェニルヒドラジン）で表面がコーティングされた無機系充填剤が充填されてなることを特徴とするカルボニル化合物捕集用カラム。
（２）前記無機系充填剤の体積に占める前記スルーポアの細孔容積の割合が３０％以上９０％以下の範囲であることを特徴とする前項１に記載のカルボニル化合物捕集用カラム。
（３）前記無機系充填剤がシリカを主成分として形成されたものであることを特徴とする前項１または前項２に記載のカルボニル化合物捕集用カラム。
（４）前記無機系充填剤が粒子状であり、その数平均粒子径が１０μｍ以上１０００μｍ以下の範囲であり、かつＢＥＴ法による比表面積が５０ｍ２／ｇ以上であることを特徴とする前項１ないし前項３のいずれかに記載のカルボニル化合物捕集用カラム。
（５）前記カルボニル化合物が、アルデヒド類またはケトン類であることを特徴とする前項１ないし前項４のいずれかに記載のカルボニル化合物捕集用カラム。
（６）前記アルデヒド類またはケトン類が、ホルムアルデヒド、アセトアルデヒド、プロピオンアルデヒド、ブチルアルデヒド、クロトンアルデヒド、ベンズアルデヒド、ｐ−トルアルデヒドであることを特徴とする前項５に記載のカルボニル化合物捕集用カラム。
（７）カルボニル化合物および共存物質が含有された分析試料を、前項１ないし前項６のいずれかに記載のカルボニル化合物捕集用カラムに流通させて前記カルボニル化合物を前記無機系充填剤に吸着させた後、前記カルボニル化合物捕集用カラムに溶離液を流通させて前記カルボニル化合物を流出させることを特徴とするカルボニル化合物の分取方法。
（８）前記カルボニル化合物が、アルデヒド類またはケトン類であることを特徴とする前項７に記載のカルボニル化合物の分取方法。
（９）前記アルデヒド類またはケトン類が、ホルムアルデヒド、アセトアルデヒド、プロピオンアルデヒド、ブチルアルデヒド、クロトンアルデヒド、ベンズアルデヒド、ｐ−トルアルデヒドであることを特徴とする前項８に記載のカルボニル化合物の分取方法。
（１０）数平均直径が０．５μｍ以上２５μｍ以下の範囲であるスルーポアと数平均直径が２ｎｍ以上５０ｎｍ以下の範囲であるメソポアとを有する２重細孔構造からなり、ＤＮＰＨ（２，４−ジニトロフェニルヒドラジン）で表面がコーティングされたことを特徴とする無機系充填剤。
（１１）前記無機系充填剤の体積に占める前記スルーポアの細孔容積の割合が３０％以上９０％以下の範囲であることを特徴とする前項１０に記載の無機系充填剤。
（１２）前記無機系充填剤がシリカを主成分として形成されたものであることを特徴とする前項１０または前項１１に記載の無機系充填剤。
（１３）前記無機系充填剤が粒子状であり、その数平均粒子径が１０μｍ以上１０００μｍ以下の範囲であり、かつＢＥＴ法による比表面積が５０ｍ２／ｇ以上であることを特徴とする前項１０ないし前項１２のいずれかに記載の無機系充填剤。
【００１０】
本発明者らは、アルデヒド類、ケトン類などのカルボニル化合物に対して高い吸着能力を維持しつつ、しかも通気時にかかる圧力を比較的低く抑えるカルボニル化合物捕集用カラムの実現を鋭意検討してきたところ、シリカ材質に高性能分析が可能な細孔（メソポア）に加えて、高速分離が可能な細孔（スルーポア）を導入後、ＤＮＰＨをコーティングすることで、両方の目的が達成できることを見いだした。つまり、スルーポアが存在することによって、試料を高速で通気することが可能であり、細孔にコーティングされたＤＮＰＨが試料中のカルボニル化合物と選択的かつ定量的に反応する。
【発明の効果】
【００１１】
本発明によれば、簡便且つ再現性よく、高い回収率を維持しながら、分析に供する被分析試料中のカルボニル化合物の迅速な捕集を実現するためのカルボニル化合物捕集用カラムが提供される。
【発明を実施するための最良の形態】
【００１２】
以下、本発明の実施の形態について詳細に説明する。
図１に示すように、本実施形態の一例であるカルボニル化合物捕集用カラム１は、数平均直径が０．５μｍ以上２５μｍ以下の範囲であるスルーポアと、数平均直径が２ｎｍ以上５０ｎｍ以下の範囲であるメソポアとを有する２重細孔構造からなり、ＤＮＰＨ（２，４−ジニトロフェニルヒドラジン）で表面がコーティングされた無機系充填剤２が、充填剤層２ａとしてカラム容器３である注射筒型容器（リザーバー）に収容されることにより構成されている。また充填剤層２ａの上下には、図示略のフィルターが取り付けられている。
本発明に係る無機系充填剤２は、その表面がＤＮＰＨで修飾（コーティング）されたものである。またカラム容器３には必要に応じて上記無機系充填剤２と別の充填剤を混合して充填してもよく、無機系充填剤２と他の充填剤もしくは基材とで多層構造を形成させるように充填してもよい。
【００１３】
カラム容器３（リザーバー）の形状は特に制限はない。通常の円筒型であっても、ディスク状であっても良い。カラム容器３のサイズは分析処理量に対応して適切な大きさのものを使用できる。通常は、容積０．１〜１００ｍｌ、好ましくは３〜６ｍｌ程度のものがハンドリングの面で好適である。また、カラム容器３（リザーバー）の材質としては、ガラス製、ステンレス製、樹脂製（たとえばポリプロピレン、ポリエチレン）のものが好ましく、使用する溶媒に不溶性で、無機系充填剤２が試料の濃縮作業中にカラム容器３から流出しなければよく、その材質、形は特に制限されない。
【００１４】
このカルボニル化合物捕集用カラム１に試料を流し、この試料に含まれるカルボニル化合物をいったん吸着させてから抽出することにより、対象物質を分取、回収させることができる。
【００１５】
本発明に係る無機系充填剤２の形状は、ロッド状（充填剤が一つの塊としてカラム容器の内部とほぼ同じサイズとなっている）、バルク状（１ｍｍ〜５ｃｍ程度の塊）、粒子状、繊維状のいずれでもよいが、ロッド状あるいは粒子状にすることが好ましい。粒子状の場合は、破砕型粒子でも球状粒子でもよい。粒子状とする場合の数平均粒子径は、１０μｍ以上１０００μｍ以下の範囲が好ましく、３０μｍ以上７００μｍ以下の範囲がより好ましく、５０μｍ以上５００μｍ以下の範囲が最も好ましい。平均粒子径が１０μｍ未満になると、カラム１に流通させる液体または気体等の分析試料の流速を上げた場合に、無機系充填剤２からなる充填剤層２ａの前後の静圧の差（圧力損失）が大きくなり、高流速で分析試料を流すことができない。また平均粒子径が１０００μｍを越えると、対象物質の吸着効率が悪くなるので好ましくない。なお、無機系充填剤２の平均粒子径は、ＪＩＳ  Ｚ  ８８０１に定める試験用ふるいを用いて、ＪＩＳ  Ｚ８８１５ふるいわけ試験方法通則に準拠して測定する。
また無機系充填剤２は、上記の形状のものを組み合わせて使用することもできる。例えば、バルク状充填剤の隙間に粒子状または繊維状のものを詰めて使用することも可能である。
【００１６】
本発明に係る無機系充填剤２の比表面積は、５０ｍ２／ｇ以上であることが好ましく、１００ｍ２／ｇ以上がより好ましい。比表面積が５０ｍ２／ｇ未満だと対象物質の吸着効率が悪くなるので好ましくない。なお、比表面積はＢＥＴ法により測定されたものである。
【００１７】
また、本発明に係る無機系充填剤２は、シリカにより形成されることが好ましい。またこの無機系充填剤２は特に、数平均直径が０．５μｍ以上１０μｍ以下の範囲のスルーポアと、数平均直径が２ｎｍ以上５０ｎｍ以下のメソポアとが相互に連結し、３次元的に広がった細孔構造を持つ２重細孔構造を有することがより好ましい。なお、スルーポアは充填剤内部を貫通する多数の貫通孔であり、メソポアは、充填剤表面またはスルーポアの壁面に形成された多数の細孔である。
【００１８】
スルーポアの数平均直径は０．５μｍ以上２５μｍ以下の範囲が好ましく、０．５μｍ以上１０μｍ以下の範囲がより好ましく、０．５μｍ以上７μｍ以下の範囲が特に好ましい。スルーポアの数平均直径が０．５μｍ未満だと、カラム１に流通させる液体、気体等の分析試料の流速を上げた場合に、充填剤層２ａ前後の静圧の差（圧力損失）が大きくなり、高流速で分析試料を流すことができないので好ましくない。またスルーポアの数平均直径が２５μｍを越えると無機系充填剤２自体の空隙率が大きくなり、無機系充填剤２の物理的強度が保てなくなるので好ましくない。
【００１９】
無機系充填剤の体積に占めるスルーポアの細孔容積の割合は、３０％以上９０％以下の範囲であることが好ましく、４０％以上８５％以下の範囲がより好ましく、５０％以上８０％以下の範囲がより好ましい。スルーポアの細孔容積の割合が３０％未満では、カラム１に流通させる液体、気体等の分析試料の速度を挙げた場合に、充填剤層２ａ前後の静圧の差（圧力損失）が大きくなり、高流速で分析試料を流すことができないので好ましくない。また、スルーポアの細孔体積の割合が９０％を超えると、無機系充填剤２自体の空隙率が大きくなり、無機系充填剤２の物理的強度が保てなくなるので好ましくない。
【００２０】
また無機系充填剤の体積に占めるスルーポアの細孔容積の割合は、無機系充填剤の密度と、無機系充填剤の質量当たりのスルーポアの細孔容積との積から求めることができる。無機系充填剤の密度は、スルーポア及びメソポアの細孔容積を含む無機系充填剤の全体積をその無機系充填剤の質量で除して求められる。また、無機系充填剤の質量当たりのスルーポアの細孔容積は、水銀圧入法により求めることができる。
【００２１】
なお、ロッド状の無機系充填剤については、シリカの体積、スルーポア及びメソポアの細孔容積を含む全体積を比較的容易に求められるので、その密度の算出が比較的精度良く行えるが、バルク状、粒子状または繊維状の無機系充填剤については、全体積の算出が難しく、結果的に無機系充填剤の密度の算出が精度良く行えない場合がある。このような場合には、ゲルの調整条件を同一にしてロッド状の無機系充填剤を製造し、このロッド状の無機系充填剤の密度をスルーポアの細孔容積の割合の算出に用いればよい。
【００２２】
次に、メソポアの数平均直径は２ｎｍ以上５０ｎｍ以下が好ましく、５ｎｍ以上４０ｎｍ以下の範囲がより好ましく、８ｎｍ以上３５ｎｍ以下の範囲が特に好ましい。メソポアの数平均直径が２ｎｍ未満だと、吸着対象となる物質がメソポア内に入りこめず、吸着されにくくなって回収率が低下するので好ましくない。また、数平均直径が５０ｎｍを越えると十分に吸着されなくなるので好ましくない。
【００２３】
本発明に係る無機系充填剤２は、例えば、以下の方法で製造することができる。
まず、酸性水溶液に、テンプレートとなる水溶性化合物を加えて溶解させる。その後、テトラメトキシシラン、テトラエトキシシラン等のアルコキシシラン化合物を加えてこのアルコキシシラン化合物を加水分解させる。その後、加水分解と重縮合反応を更に進行させて、溶液がゲル化してシリカ（シリカゲル）が形成されるまでこの溶液を静置する。この工程により、スルーポアが形成される。すなわち、ゲル化したシリカ（シリカゲル）中に水溶性化合物が残存してこの水溶性化合物がテンプレートとなり、シリカ中にスルーポアが形成される。この段階でスルーポアの大きさが決定される。すなわち出発溶液の組成や、重合速度を制御して水溶性化合物の凝集の程度をコントロールすることでスルーポアの大きさを決定することができる。
【００２４】
次にゲル化したシリカを水洗後、塩基性溶液により処理する。この工程により、シリカ骨格の溶解・再析出が起こり、メソポアが形成される。次いで、ゲルを水洗後、高温で焼結させてテンプレートとなった水溶性化合物を除去して無機系充填材が得られる。
【００２５】
本発明においては、上記酸性水溶液として、濃度０．０１Ｍないし１．０Ｍの硝酸、酢酸等の水溶液を用いることができる。またテンプレートの水溶性化合物として、分子量１０００００程度のポリエチレンオキサイド、ポリオキシエチレンアルキルエーテル、ポリアクリル酸等を用いることができる。この水溶性化合物の添加量としては、例えば上記酸性水溶液に対して２質量％ないし１５質量％とすることができる。またゲル化したシリカを処理する塩基性溶液としては、尿素水溶液、アンモニア水溶液等を用いることができる。更にシリカの焼結条件としては、焼結温度３００℃ないし６００℃の範囲で２時間ないし１０時間焼結する条件とすることができる。また焼成雰囲気は不活性ガス、例えば窒素ガス雰囲気などが良い。
【００２６】
上記のようにして得られた無機系充填剤の形状は、焼成時のシリカの収納容器の内形状に対応した形状となる。例えば、収納容器の内形状が円柱状であれば、円柱状（ロッド状）の無機系充填剤が得られる。またこのロッド状の無機系充填剤を更に粉砕することで、粒子状の無機系充填剤が得られる。
【００２７】
また、粒子状の無機系充填剤は、次のようにして製造することもできる。
すなわち、前述の製造方法と同様にして、酸性水溶液にテンプレートとなる水溶性化合物を加えて溶解させてから、アルコキシシラン化合物を加えて加水分解させることにより、シリカゲルを形成する。
次に、得られたシリカゲルを粉砕してから水洗し、更に塩基性溶液により処理する。また、得られたシリカゲルを先に水洗、塩基性溶液で処理してから粉砕しても良い。要は、シリカゲルを形成してから焼成するまでの間に粉砕すればよい。
そして、粉砕されたシリカゲルを水洗後、高温で焼結させてテンプレートとなった水溶性化合物を除去することによって、粒子状の無機系充填剤が得られる。このように焼成前に粉砕を行うと、粉砕処理による細孔の破壊や閉塞が低減され、より好ましい。
【００２８】
シリカゲルを粉砕する手段としては、複数の貫通孔を有する多孔質板材の一面側からシリカゲルを貫通孔に圧入することにより、シリカゲルを粉砕することができる。多孔質板材としては、例えば、金属網、篩材などを例示できる。貫通孔の孔径は３０−８００μｍの範囲が望ましく、１００−７００μｍの範囲がより望ましく、２００−５００μｍの範囲がもっとも望ましい。孔径が５００μｍ以下であれば、焼成後の粒子径を適正な範囲に制御できる。また、孔径が１００μｍ以上であれば、ゲルを多孔質板材に圧入する際の圧力を小さくすることができる。
【００２９】
このとき、シリカゲルを多孔質板材の一側面から圧入する際に多孔質板材の出口に分散媒を存在させると、該溶媒中にミセルを形成させることにより粉砕することもできる。分散媒としては、シリカゲルと均一に混合しないような媒体であれば特に制限なく使用することができ、好ましくは、水との相溶性が低い液体を用いることができる。この水との相溶性が低い液体としては、例えば、ヘキサン、トルエン、オクタノールなどの有機溶剤を使用することができる。この時使用する分散媒中に、界面活性剤を存在させておくと、シリカゲルと分散媒が乳化するので、均質に粉砕することができる。界面活性剤としては、カチオン系やノニオン系の界面活性剤を使用することができ、アルキルスルホン酸系や、ポリオキシエチレン系の界面活性剤を使用することができる。具体的には、ドデシルベンゼンスルホン酸ナトリウムや、ポリエチレングリコールアルキルエーテルなどを使用することができる。
【００３０】
なお、ゲル化は短時間で完結するものではなく、ゲル化の開始と終了にはある程度時間の幅がある。ゲル化が完全に終了した後に押し出して成形しようとすると、押し出す際に圧力がかかり、押し出しが困難となる。したがって、より好ましくは完全にゲル化する前に押し出して成形することが好ましい。また粉砕する手段としては、上記の他に、スプレードライ法、Ｗ／Ｏエマルジョンによる方法などが知られており（特開平７−０６９６１７号公報）、これらの手段で粉砕を行っても良い。
【００３１】
なお、上記の製造方法に類似する方法として、例えば、以下の参考文献１および２に詳細に記載されており、本発明に係る無機系充填剤は、これら参考文献に基づいても製造できる。
【００３２】
「参照文献１」
石塚紀生、外２名、「次世代クロマトグラフィーカラム−モノリス型シリカによる超高速・高分離能の実現」、表面、Vｏｌ３９、Ｎｏ８、ｐ．２９７―３０７
【００３３】
「参照文献２」
Ｋａｚｕｋｉ  Ｎａｋａｎｉｓｈｉ、「Ｐｏｒｅ  Ｓｔｒｕｃｔｕｒｅ  Ｃｏｎｔｒｏｌ  ｏｆ  Ｓｉｌｉｃａ  Ｇｅｌｓ  Ｂａｓｅｄ  ｏｎ  Ｐｈａｓｅ  Ｓｅｐａｒａｔｉｏｎ」、Ｊｏｕｒｎａｌ  ｏｆ  Ｐｏｒｏｕｓ  Ｍａｔｅｒｉａｌｓ、１９９７、４、６７―１１２
【００３４】
次に、得られた無機系充填剤はロッド状、バルク状、粒子状のいずれの状態でも使用してもよいが、カルボニル化合物を捕集するためにＤＮＰＨでコーティングすることによって、本発明に係る無機系充填剤２として得ることができる。
コーティングする方法としては特に制限はないが、無機系充填剤にＤＮＰＨの溶液を含浸させた後に乾燥により溶媒を除去してコーティングする方法や、無機系充填剤にＤＮＰＨの溶液を流通させ、無機系充填剤にＤＮＰＨを吸着させた後に乾燥することにより残っている溶媒を除去してコーティングする方法などを使用することができる。また、超臨界状態の媒体にＤＮＰＨを溶解させておき、これと無機系充填剤を混合した後、超臨界状態を解除し、媒体を取り除くことによりＤＮＰＨをコーティングする方法も使用することができる。
【００３５】
本発明のカルボニル化合物捕集用カラム１には、前記の無機系充填剤２の他に通常の充填剤、例えばポリスチレンビーズ、ＯＤＳ、アルミナビーズを併用することも可能である。即ち、前記の無機系充填剤２の粒子と通常充填剤の粒子または繊維を混合して、あるいは層状にカラム容器に詰めて使用することができる。
【００３６】
本発明のカルボニル化合物捕集用カラムの吸着対象物質は、カルボニル化合物（カルボニル基：−（Ｃ＝Ｏ）−  を有する有機化合物）であり、さらに詳しくは、アルデヒド類またはケトン類である。アルデヒド類またはケトン類としては、２５℃における蒸気圧が１．０×１０−１０Ｐａよりも大きいカルボニル化合物が挙げられる。その具体的な化合物としては、ホルムアルデヒド、アセトアルデヒド、アセトン、ブチルアルデヒド、クロトンアルデヒド、イソバレルアルデヒド、プロピオンアルデヒド、ｏ−トルアルデヒド、ｍ−トルアルデヒド、ｐ−トルアルデヒド、バレルアルデヒド、ベンズアルデヒド、２，５−ジメチルベンズアルデヒド、ヘキサナール、ノナナールなどをあげることができるがこれらに限定されるものではない。
【００３７】
以上説明したように、本実施形態のカルボニル化合物捕集用カラムによれば、シリカ材質に高性能分析が可能なメソポアに加えて、高速分離が可能なスルーポアが形成されているので、通気時にかかる圧力を比較的低く抑えることができるので高速通気が可能であり、かつ、ＤＮＰＨを担持させることにより、ガス中のカルボニル化合物を効率よく捕集することができる。
【００３８】
本発明のカルボニル化合物捕集用カラムの具体的な用途としては、焼却炉排気ガス、各種製造設備排気ガス、幹線道路上空捕集大気、室内大気、自動車内空気のような環境大気中のカルボニル化合物の分析、また、建材、塗膜、成形品などから発散する化合物を含んだガス中に含まれるカルボニル化合物の分析などが挙げられるが、特にこれらに限定されるものではない。
【実施例】
【００３９】
以下、実施例により本発明をより具体的に説明するが、本発明はこれらの実施例により何ら限定されるものではない。
【００４０】
［実施例１］粒子状の無機系充填剤を入れたカラムの製造
【００４１】
（無機系充填剤の調製）
酸性水溶液として１Ｍ硝酸水溶液２０ｇを用意し、この硝酸水溶液に、テンプレートとなるポリエチレンオキサイド（分子量Ｍｖ＝１００，０００、Ａｌｄｒｉｃｈ社製）を１．２ｇ加えて溶解させた。次に、ソルビトール（和光純薬（株）製）１．０ｇを加えて溶解させた後、氷浴下で冷却した。氷冷下、アルコキシシラン化合物としてテトラエトキシシラン（信越化学工業（株）製）１４ｍｌを激しく攪拌しながら加えた。３０分氷冷下で攪拌してから２ｍｌを内径１２ｍｍの円筒容器に移し、６０℃の恒温装置内に静置した。静置から約２時間程度でテトラエトキシシランが加水分解されてゲル化し、固体状になった。
次に、固形化した円筒形のゲルを、ＪＩＳ８８０１で規定されている開口径３００μｍのステンレス製の網から押し出すことにより粉砕した。
粉砕後のゲルを純水中に８時間静置することにより洗浄し、次に純水を排出させてからゲルを１００ｍｌのオートクレーブに入れ、１．５Ｍ尿素水溶液を７０ｍｌ加えた。２時間静置後、１１０℃まで３時間で昇温してから５時間保持して熟成させた。冷却後ゲルを取りだし、純水中に８時間静置することにより洗浄した。純水を排出してからゲルをるつぼに移し入れ、６００℃まで２時間で昇温、６００℃で２時間焼結させてポリエチレンオキサイドを分解除去させた。このようにして、メソポアとスルーポアとを有する骨格が絡み合った構造を持つ２重細孔構造の無機系充填剤を得た。
【００４２】
得られた無機系充填剤について、ＢＥＴ比表面積、メソポアの数平均直径、スルーポアの数平均直径及び細孔容積を測定した。ＢＥＴ表面積は、マイクロメトリックス社製ＡＳＡＰ２０００を用いてＢＥＴ法により測定した。
メソポアの数平均直径は、液体窒素の沸点（−１９６℃）における窒素の吸着量から比表面積、細孔体積を求め、細孔直径を以下の計算式に基づき算出した（細孔は円筒形とみなしている）。
【００４３】
細孔直径＝４×細孔体積／比表面積
【００４４】
更に、スルーポアの数平均直径及び細孔容積は、マイクロメトリックス社製ＰＯＲＥＳＩＺＥＲ９３２０を用いて、水銀圧入法により測定した。
更に、スルーポアの細孔容積とシリカゲル比重から、無機系充填剤の体積に占めるスルーポアの細孔容積の割合を算出した。
表１に、スルーポア及びメソポアの数平均直径、シリカゲルのＢＥＴ比表面積、スルーポアの細孔容積及びシリカゲルにおけるスルーポアの細孔容積の割合を示す。
【００４５】
【表１】
2006314955.tif 000003
【００４６】
「実施例１の無機系充填剤の物性評価」
表１に示すように、実施例１の無機系充填剤は、スルーポアの数平均直径が２〜２５μｍ以下の範囲であり、メソポアの数平均直径が６〜１５ｎｍの範囲であり、本発明に係る無機系充填剤であることが分かる。
【００４７】
図２〜図３には、実施例１の細孔直径と累積細孔容積及び累積細孔容積の微分値との関係をグラフで示す。なお、これらのグラフは、ＢＥＴ法によるメソポアの数平均直径の測定と、水銀圧入法によるスルーポアの数平均直径及び細孔容積から求めたものであって、表１の数平均直径並びに細孔容積及び細孔容積の割合の基礎データとなるものである。
図２のグラフにおいて、累積細孔容積とは、メソポア及びスルーポアを含む無機系充填剤が有する全ての細孔の容積を累積したものである。即ち図２は、累積細孔容積を縦軸とし、メソポア及びスルーポアを含む全ての細孔の直径を横軸にしたグラフである。
【００４８】
更に図３には、細孔直径と累積細孔容積の微分値との関係を示すグラフであって、横軸である細孔直径を１〜１００ｎｍの範囲で拡大したグラフを示す。図３に示すように、実施例１の無機系充填剤は、２〜５０ｎｍの範囲で微分曲線がピーク形状を示すことが分かる。従って、実施例１ついては、直径が２〜５０ｎｍのメソポアが確かに存在していることが分かる。
【００４９】
（粒子状の無機系充填剤を入れたカラムの調製）
得られた無機系充填剤を分級して平均粒子径１０６μｍ〜２５０μｍの粒子状無機系充填剤を得た。次に、底部にポリエチレン製フィルターが取り付けられた内径１２ｍｍ、内容積６ｍｌの筒型のカラム容器（リザーバー）に、粒子状無機系充填剤３５０ｍｇを入れ、上から別のポリエチレン製フィルターで栓をして棒で押しこむことにより、実施例１の粒子状の無機系充填剤を入れたカラムを製造した。
【００５０】
［実施例２］カルボニル化合物捕集用カラムの調製
カルボニル化合物捕集用カラムの調整を、ＪＩＳ  Ｋ０３０３：２００４（排ガス中のホルムアルデヒド分析方法）に準じて行った。すなわち、実施例１で調製した粒子状の無機系充填剤を入れたカラムにアセトニトリル５ｍｌを通液して洗浄し、窒素を通気して乾燥させた。続いて、ＤＮＰＨを１ｍｇ含有するアセトニトリル溶液５ｍｌを通液してＤＮＰＨを担持させた後、窒素を通気して乾燥させることにより、カルボニル化合物捕集用カラムを調整した。
【００５１】
［実施例３］アルデヒドの捕集
実施例２で調製したカルボニル化合物捕集用カラムを用い、図４に示すように、カラムの出口側（図１の下部）にガスポンプを接続し、カラムの入口側（図１の上部）からガス流量計を介して室内空気がカラムに通気するように連結した。通気速度は毎分８リットルとし、通気時間は３０分とした。
通気後のカラムに、アセトニトリル５ｍｌを通液し、未反応のＤＮＰＨおよびＤＮＰＨとカルボニル化合物が反応して生成したＤＮＰＨ−カルボニル化合物付加体を溶出させた。溶出液をアセトニトリルで５ｍｌにメスアップし、高速液体クロマトグラフ分析（下記条件参照）を行ったところ、ＤＮＰＨとともに、ＤＮＰＨ−ホルムアルデヒド付加体、ＤＮＰＨ−アセトアルデヒド付加体、ＤＮＰＨ−アセトン付加体が検出された。これらの付加体を各カルボニル化合物に換算したところ、表２に示すような結果が得られた。
【００５２】
「高速液体クロマトグラフ分析条件」
（１）カラム：Ｓｈｏｄｅｘ  Ｃ１８Ｍ−４Ｅ  ４．６×２５０ｍｍ
（２）温  度：４０℃
（３）溶離液：水：アセトニトリル＝５５：４５（体積比）
（４）検出器：ＵＶ３６０ｎｍ
（５）流  速：１ｍｌ／ｍｉｎ
【００５３】
【表２】
2006314955.tif 000004
【００５４】
［比較例１］
ＤＮＰＨ／シリカカラムとして、ウォーターズ社製  Ｓｅｐ−Ｐａｋ（登録商標）  ＤＮＰＨ（充填量３５０ｍｇ、ＤＮＰＨ担持量１ｍｇ）を用いた以外は上記実施例３と同様にしてカルボニル化合物の捕集を行ったが、カートリッジ前後の差圧が大きく、毎分８リットル通気することができなかった。
【００５５】
以上の結果より、本発明のカルボニル化合物捕集用カラムは、通気性がよく、高速通気が可能であるので、低濃度のカルボニル化合物を検出することができた。このことは粒子状の無機系充填剤が２重細孔構造をもっているからに他ならない。
【図面の簡単な説明】
【００５６】
【図１】図１は、本発明の実施形態であるカルボニル化合物捕集用カラムを示す断面模式図。
【図２】図２は、実施例１の無機系充填剤の累積細孔容積及びその微分値と細孔直径との関係を示すグラフ。
【図３】図３は、実施例１の無機系充填剤の累積細孔容積の微分値と細孔直径との関係を細孔直径１〜１００ｎｍの範囲で示すグラフ。
【図４】図４は、実施例３において、室内空気を、本発明に係るカルボニル化合物捕集用カラムに通気する際の接続状態を説明する概略図。
【符号の説明】
【００５７】
１…カルボニル化合物捕集用カラム、２…無機系充填剤、２ａ…充填剤層、３…カラム容器（リザーバー）
【図１】
2006314955.tif 000005
【図２】
2006314955.tif 000006
【図３】
2006314955.tif 000007
【図４】
2006314955.tif 000008